(57)【特許請求の範囲】
【請求項１】
下記一般式（１０）で表される化合物と下記一般式（１１）で表される化合物を反応させる工程を含むことを特徴とする、下記一般式（１）で表される有機金属錯体の製造方法。
【化１】
0005859102.tif 000029
（一般式（１）中、Ａは窒素原子を含む芳香族複素環を表し、Ｂは芳香環又は芳香族複素環を表す。少なくとも一組のＡとＢについて、Ａはキノリン環またはイソキノリン環を表し、Ｂはナフタレンを表す。ＡおよびＢはそれぞれ置換基を有していてもよく、さらに縮環していてもよい。Ｒ１およびＲ３はそれぞれ独立にアルキル基、アリール基、又はヘテロアリール基を表す。Ｒ２は水素原子、アルキル基、アリール基、ヘテロアリール基、又はハロゲン原子を表す。また、Ｒ１、Ｒ２、及びＲ３のうちの少なくとも１つに、少なくとも１つ以上のフッ素原子を含む。但し、Ａが１−イソキノリン環であり、Ｒ２が水素原子であり、Ｒ１及びＲ３の一方がトリフルオロメチル基であるとき、Ｒ１及びＲ３の他方はメチル基でも１−（３，６−ジブロモカルバゾール−９−イル）デシル基でもない。）
【化２】
0005859102.tif 000030
（一般式（１０）中のＡおよびＢ、並びに、一般式（１１）中のＲ１、Ｒ２およびＲ３は、一般式（１）におけるＡ、Ｂ、Ｒ１、Ｒ２およびＲ３の定義と同じである。一般式（１０）中のＸはそれぞれハロゲン原子を表す。）
【請求項２】
２つのＡがそれぞれ同一であり、かつ、２つのＢがそれぞれ同一であることを特徴とする、請求項１に記載の有機金属錯体の製造方法。
【請求項３】
前記Ａがキノリン環であることを特徴とする、請求項１または２に記載の有機金属錯体の製造方法。
【請求項４】
前記Ａが１−イソキノリン環であることを特徴とする、請求項１または２に記載の有機金属錯体の製造方法。
【請求項５】
前記Ａが３−イソキノリン環であることを特徴とする、請求項１または２に記載の有機金属錯体の製造方法。
【請求項６】
前記ＡおよびＢからなる部分構造が下記式Ｌ１−１〜Ｌ１−９のいずれかで表される構造であることを特徴とする、請求項１または２に記載の有機金属錯体の製造方法。
【化３】
0005859102.tif 000031
【請求項７】
前記Ｒ１、Ｒ２、Ｒ３に含まれるフッ素原子の数が、１〜６であることを特徴とする、
請求項１〜６のいずれか一項に記載の有機金属錯体の製造方法。
【請求項８】
前記Ｒ２が水素原子であることを特徴とする、請求項１〜７のいずれか一項に記載の有機金属錯体の製造方法。
【請求項９】
前記Ｒ１がトリフルオロメチル基であり、Ｒ３がメチル基であることを特徴とする、請求項１〜８のいずれか一項に記載の有機金属錯体の製造方法。
【請求項１０】
前記一般式（１１）で表される化合物が、下記のいずれかで表される構造を有することを特徴とする、請求項１〜６のいずれか一項に記載の有機金属錯体の製造方法。
【化４】
0005859102.tif 000032
【請求項１１】
前記反応を塩基の存在下で行うことを特徴とする、請求項１〜１０のいずれか一項に記載の有機金属錯体の製造方法。
【請求項１２】
前記反応を、エーテル系溶媒、アルコール系溶媒およびハロゲン系溶媒からなる群より選択される溶媒の存在下で行うことを特徴とする、請求項１〜１０のいずれか一項に記載の有機金属錯体の製造方法。
【発明の詳細な説明】
【技術分野】
【０００１】
本発明は、電気エネルギーを光に変換して発光できる有機電界発光素子（以下、「有機ＥＬ素子」、「発光素子」又は「素子」ともいう。）に関するものであり、特に発光特性および耐久性に優れる有機電界発光素子に関するものである。
【背景技術】
【０００２】
今日、有機発光材料を用いる種々の表示素子（有機発光素子）に関する研究開発が活発であり、中でも有機ＥＬ素子は、低電圧で高輝度の発光を得ることができ、有望な表示素子として注目されている。
【０００３】
また、近年、燐光発光材料を用いることにより、素子の高効率化が進んでいる。燐光発光材料としてはイリジウム錯体や白金錯体などが知られている（例えば、特許文献１、２等参照）。
【０００４】
また、イリジウム錯体燐光発光材料で、ヘキサフルオロアセチルアセトナト配位子を有するものは、アセチルアセトナト配位子を有するものに比べて、発光強度が著しく低下することが知られている（特許文献３等参照）。
【０００５】
赤色燐光発光材料として、キノリン環やイソキノリン環を配位子の部分構造として有するイリジウム錯体が開示されているが、赤色としての色味や、材料の熱的挙動に関して、更なる改良が求められている。
【先行技術文献】
【特許文献】
【０００６】
【特許文献１】米国特許第６３０３２３８号明細書
【特許文献２】国際公開第００／５７６７６号パンフレット
【特許文献３】米国特許公開２００２／００３４６５６
【発明の概要】
【発明が解決しようとする課題】
【０００７】
本発明の目的は、色味良く発光し、昇華ならびに蒸着が容易な赤色燐光発光材料の提供にある。また、該燐光発光材料を用いることにより、優れた発光特性を備えた、有機電界発光素子の提供にある。
また、本発明の別の目的は有機電界発光素子に有用な組成物及び発光層を提供することである。そして、本発明の別の目的は有機電界発光素子を含む発光装置及び照明装置を提供することである。
【課題を解決するための手段】
【０００８】
この課題は下記手段によって達成された。
【０００９】
〔１〕
一般式（１）で表されることを特徴とする有機金属錯体。
【００１０】
【化１】
0005859102.tif 000002
【００１１】
（一般式（１）中、Ａは窒素原子を含む芳香族複素環を表し、Ｂは芳香環又は芳香族複素環を表す。少なくとも一組のＡとＢについて、Ａはキノリン環またはイソキノリン環を表し、Ｂはナフタレン環を表す。ＡおよびＢはそれぞれ置換基を有していてもよく、さらに縮環していてもよい。Ｒ１およびＲ３はそれぞれ独立にアルキル基、アリール基、又はヘテロアリール基を表す。Ｒ２は水素原子、アルキル基、アリール基、ヘテロアリール基、又はハロゲン原子を表す。また、Ｒ１、Ｒ２、及びＲ３のうちの少なくとも１つに、少なくとも１つ以上のフッ素原子を含む。）
【００１２】
〔２〕
２つのＡがそれぞれ同一であり、かつ、２つのＢがそれぞれ同一であることを特徴とする、〔１〕に記載の有機金属錯体。
【００１３】
〔３〕
前記Ａがキノリン環であることを特徴とする、〔１〕または〔２〕に記載の有機金属錯体。
【００１４】
〔４〕
前記Ａが１−イソキノリン環であることを特徴とする、〔１〕または〔２〕に記載の有機金属錯体。
【００１５】
〔５〕
前記Ａが３−イソキノリン環であることを特徴とする、〔１〕または〔２〕に記載の有機金属錯体。
【００１６】
〔６〕
前記Ｒ１、Ｒ２、Ｒ３に含まれるフッ素原子の数が、〔１〕〜〔６〕であることを特徴とする、〔１〕〜〔５〕のいずれか一項に記載の有機金属錯体。
【００１７】
〔７〕
前記Ｒ２が水素原子であることを特徴とする、〔１〕〜〔６〕のいずれか一項に記載の有機金属錯体。
【００１８】
〔８〕
前記Ｒ１がトリフルオロメチル基であり、Ｒ３がメチル基であることを特徴とする、〔１〕〜〔７〕のいずれか一項に記載の有機金属錯体。
【００１９】
〔９〕
〔１〕〜〔８〕のいずれか一項に記載の有機金属錯体である有機電界発光素子用発光材料。
【００２０】
〔１０〕
基板上に、一対の電極と、該電極間に発光層を含む少なくとも一層の有機層とを有する有機電界発光素子であって、有機層のいずれかの層に〔９〕に記載の有機ＥＬ用発光材料を含有することを特徴とする、有機電界発光素子。
【００２１】
〔１１〕
〔１０〕に記載の有機電界発光素子を用いた発光装置。
【００２２】
〔１２〕
〔１０〕に記載の有機電界発光素子を用いた照明装置。
【００２３】
〔１３〕
〔１０〕に記載の有機電界発光素子を用いた表示装置。
【発明の効果】
【００２４】
本発明は、６１０ｎｍよりも長波長側に最大発光波長を持つ赤色燐光イリジウム（III）錯体のアセチルアセトナト配位子にフッ素原子を導入することにより、発光波長の短波長化による色味の改良、ならびに昇華温度の低下による昇華精製適性及び蒸着適性の改良を実現した。
【図面の簡単な説明】
【００２５】
【図１】本発明に係る有機電界発光素子の層構成の一例（第１実施形態）を示す概略図である。
【図２】本発明に係る発光装置の一例（第２実施形態）を示す概略図である。
【図３】本発明に係る照明装置の一例（第３実施形態）を示す概略図である。
【発明を実施するための形態】
【００２６】
以下、本発明について詳細に報告する。
【００２７】
本発明の有機金属錯体は下記一般式（１）で表される。
該有機金属錯体は赤色の発光色を有する燐光発光材料に用いることができる。燐光発光材料の用途は特に制限されるものではなく、例えば、有機ＥＬ（エレクトロルミネッセンス）素子に用いるのが好ましい。
また、本発明の有機電界発光素子の用途は特に制限されるものではなく、例えば、発光装置、照明装置のほか、テレビ、パーソナルコンピュータ、携帯電話、電子ペーパ等の表示装置とすることができる。
【００２８】
【化２】
0005859102.tif 000003
【００２９】
（一般式（１）中、Ａは窒素原子を含む芳香族複素環を表し、Ｂは芳香環又は芳香族複素環を表す。少なくとも一組のＡとＢについて、Ａはキノリン環またはイソキノリン環を表し、Ｂはナフタレン環を表す。ＡおよびＢはそれぞれ置換基を有していてもよく、さらに縮環していてもよい。Ｒ１およびＲ３はそれぞれ独立にアルキル基、アリール基、又はヘテロアリール基を表す。Ｒ２は水素原子、アルキル基、アリール基、ヘテロアリール基、又はハロゲン原子を表す。また、Ｒ１、Ｒ２、及びＲ３のうちの少なくとも１つに、少なくとも１つ以上のフッ素原子を含む。）
【００３０】
Ａが表す窒素原子を含む芳香族複素環としてはキノリン環、１−イソキノリン環、３−イソキノリン環が好ましく、キノリン環が特に好ましい。色味の良い赤色発光を実現するためである。
Ｂが表す芳香環としてはナフタレン環が好ましい。
少なくとも一組のＡとＢについて、Ａはキノリン環またはイソキノリン環を表し、Ｂはナフタレン環を表す。ＡとＢの組み合わせとしては、キノリン環とナフタレン環、１−イソキノリン環とナフタレン環、３−イソキノリン環とナフタレン環が挙げられ、キノリン環とナフタレン環であることが好ましい。
ＡおよびＢはそれぞれ置換基を有していてもよく、さらに縮環していてもよい。
【００３１】
Ｒ１、Ｒ２、及びＲ３が表すアルキル基としては、好ましくは炭素数１〜３０、より好ましくは炭素数１〜２０、特に好ましくは炭素数１〜１０であり、例えばメチル、エチル、ｎ−プロピル、ｉｓｏ−プロピル、ｎ−ブチル、ｔｅｒｔ−ブチル、ｎ−オクチル、ｎ−ノニル、ｎ−デシル、ｎ−ドデシル、ｎ−オクタデシル、ｎ−ヘキサデシル、シクロプロピル、シクロブチル、シクロペンチル、シクロヘキシル、シクロオクチル、１−アダマンチル、トリフルオロメチルなどが挙げられる。本発明において、アルキル基等の置換基の「炭素数」とは、アルキル基等の置換基が他の置換基によって置換されてもよい場合も含み、当該他の置換基の炭素数も包含する意味で用いる。
Ｒ１、Ｒ２、及びＲ３が表すアリール基としては、好ましくは炭素数６〜３０、より好ましくは炭素数６〜２０、特に好ましくは炭素数６〜１２であり、例えばフェニル、ｏ−メチルフェニル、ｍ−メチルフェニル、ｐ−メチルフェニル、２，３−キシリル、２，４−キシリル、２，５−キシリル、２，６−キシリル、３，４−キシリル、３，５−キシリル、３，６−キシリル、４，５−キシリル、４，６−キシリル、ｐ−クメニル、メシチル、ナフチル、アントラニル、などが挙げられる。
Ｒ１、Ｒ２、及びＲ３が表す。
Ｒ１、Ｒ２、及びＲ３が表すヘテロアリール基としては、好ましくは炭素数１〜３０、より好ましくは炭素数１〜１２であり、ヘテロ原子としては、例えば窒素原子、酸素原子、硫黄原子、具体的には例えばイミダゾリル、ピラゾリル、ピリジル、ピラジル、ピリミジル、トリアジニル、キノリル、イソキノリニル、ピロリル、インドリル、フリル、チエニル、ベンズオキサゾリル、ベンズイミダゾリル、ベンズチアゾリル、カルバゾリル、アゼピニルなどが挙げられる。
Ｒ１、Ｒ２、及びＲ３が表すハロゲン原子としては、フッ素原子、塩素原子、臭素原子、ヨウ素原子等を挙げることができる。
Ｒ１、Ｒ２、及びＲ３のうちの少なくとも１つに、少なくとも１つ以上のフッ素原子を含む。Ｒ１、Ｒ２、Ｒ３に含まれるフッ素原子の数は１〜６であることが好ましく、３〜６であることがより好ましい。フッ素原子の数が上記範囲内であれば昇華精製収率が向上し、色味が改良されるためである。
Ｒ１がトリフルオロメチル基であり、Ｒ３がメチル基であることがより好ましい。昇華精製収率と色味の向上を両立するためである。
【００３２】
一般式（１）で表される有機金属錯体は一般式（２）で表される有機金属錯体であることが好ましい。
【００３３】
【化３】
0005859102.tif 000004
【００３４】
（一般式（１）中、Ａ’は２−キノリル環、１−イソキノリル環または３−イソキノリル環を表す。Ｂ’は下記一般式（２）〜（４）のいずれかで表されるナフチル骨格を表す。Ｒ４、Ｒ５はそれぞれ独立にＡ’、Ｂ’上の置換基を表す。Ｒ１、Ｒ２、Ｒ３はそれぞれ独立に水素原子または置換基を表す。Ｒ１、Ｒ２、Ｒ３のうち少なくとも１つ以上はフッ素原子を１つ以上含む置換基である。ｎ及びｍはそれぞれ独立に０〜６の整数を表す。）
【００３５】
【化４】
0005859102.tif 000005
【００３６】
Ａは２−キノリル環、１−イソキノリル環または３−イソキノリル環を表し、１−イソキノリル環または２−キノリル環であることが好ましく、２−キノリル環であることがより好ましい。
Ｂは一般式（２）〜（４）のいずれかで表されるナフチル骨格を表す。この骨格は一般式（２）または一般式（３）である場合がより好ましく、一般式（３）である場合が最も好ましい。なお、一般式（２）〜（４）の一般式中、＊はＢへの結合位置である。
【００３７】
一般式（１）中のｍ、ｎはそれぞれ独立に０〜６の整数を表す。
【００３８】
ｍとしては、０〜３である場合が好ましく、０〜２である場合がより好ましく、０〜１である場合がさらに好ましく、０である場合が最も好ましい。
【００３９】
ｎとしては、０〜３である場合が好ましく、０〜２である場合がより好ましく、０〜１である場合がさらに好ましく、０である場合が最も好ましい。
【００４０】
ｍが２以上のとき、Ｒ４はそれぞれ同一でも異なっていても良く、ｎが２以上のとき、Ｒ５はそれぞれ同一でも異なっていても良く、ｍが１以上かつｎが１以上のとき、Ｒ４とＲ５はそれぞれ同一でも異なっていても良い。
【００４１】
ｍが２以上のとき、Ｒ４同士で互いに結合し縮環した構造であっても良く、ｎが２以上のとき、Ｒ５同士で互いに結合し縮環した構造であっても良い。
【００４２】
Ｒ４、Ｒ５で表される置換基としては特に限定されないが、例えばアルキル基、アルケニル基、アルキニル基、アリール基、ヘテロアリール基、アミノ基、アルコキシ基、アリールオキシ基、ヘテロ環基、ヘテロ環オキシ基、アシル基、アルコキシカルボニル基、アリールオキシカルボニル基、アルキルチオ基、ヒドロキシ基、アミノ基、ハロゲン原子、アシル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、ヘテロアリールチオ基、スルホニル基、スルフィニル基、ウレイド基、リン酸アミド基、メルカプト基、ハロゲン原子、シアノ基、スルホ基、カルボキシル基、ニトロ基、ヒドロキサム酸基、スルフィノ基、ヒドラジノ基、イミノ基、シリル基、シリルオキシ基が挙げられる。
【００４３】
ここで、アルキル基としては、好ましくは炭素数１〜３０、より好ましくは炭素数１〜２０、特に好ましくは炭素数１〜１０であり、例えばメチル、エチル、ｎ−プロピル、ｉｓｏ−プロピル、ｎ−ブチル、ｔｅｒｔ−ブチル、ｎ−オクチル、ｎ−ノニル、ｎ−デシル、ｎ−ドデシル、ｎ−オクタデシル、ｎ−ヘキサデシル、シクロプロピル、シクロブチル、シクロペンチル、シクロヘキシル、シクロオクチル、１−アダマンチル、トリフルオロメチルなどが挙げられる。本発明において、アルキル基等の置換基の「炭素数」とは、アルキル基等の置換基が他の置換基によって置換されてもよい場合も含み、当該他の置換基の炭素数も包含する意味で用いる。
【００４４】
また、アルケニル基としては、好ましくは炭素数２〜３０、より好ましくは炭素数２〜２０、特に好ましくは炭素数２〜１０であり、例えばビニル、アリール、１−プロペニル、１−イソプロペニル、１−ブテニル、２−ブテニル、３−ペンテニルなどが挙げられる。
【００４５】
また、アルキニル基としては、好ましくは炭素数２〜３０、より好ましくは炭素数２〜２０、特に好ましくは炭素数２〜１０であり、例えばエチニル、プロパルギル、１−プロピニル、３−ペンチニルなどが挙げられる。
【００４６】
また、アリール基としては、好ましくは炭素数６〜３０、より好ましくは炭素数６〜２０、特に好ましくは炭素数６〜１２であり、例えばフェニル、ｏ−メチルフェニル、ｍ−メチルフェニル、ｐ−メチルフェニル、２，３−キシリル、２，４−キシリル、２，５−キシリル、２，６−キシリル、３，４−キシリル、３，５−キシリル、３，６−キシリル、４，５−キシリル、４，６−キシリル、ｐ−クメニル、メシチル、ナフチル、アントラニル、などが挙げられる。
【００４７】
また、ヘテロアリール基としては、好ましくは炭素数１〜３０、より好ましくは炭素数１〜１２であり、ヘテロ原子としては、例えば窒素原子、酸素原子、硫黄原子、具体的には例えばイミダゾリル、ピラゾリル、ピリジル、ピラジル、ピリミジル、トリアジニル、キノリル、イソキノリニル、ピロリル、インドリル、フリル、チエニル、ベンズオキサゾリル、ベンズイミダゾリル、ベンズチアゾリル、カルバゾリル、アゼピニルなどが挙げられる。
【００４８】
また、アミノ基としては、好ましくは炭素数０〜３０、より好ましくは炭素数０〜２０、特に好ましくは炭素数０〜１０であり、例えばアミノ、メチルアミノ、ジメチルアミノ、ジエチルアミノ、ジベンジルアミノ、ジフェニルアミノ、ジトリルアミノなどが挙げられる。
【００４９】
また、アルコキシ基としては、好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。
【００５０】
また、アリールオキシ基としては、好ましくは炭素数６〜３０、より好ましくは炭素数６〜２０、特に好ましくは炭素数６〜１２であり、例えばフェニルオキシ、１−ナフチルオキシ、２−ナフチルオキシなどが挙げられる。
【００５１】
また、ヘテロ環基としては、好ましくは炭素数１〜３０、より好ましくは炭素数１〜２０、特に好ましくは炭素数１〜１２であり、ヘテロ原子としては、例えば窒素原子、酸素原子、硫黄原子であり、具体的にはイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる。
【００５２】
また、ヘテロ環オキシ基としては、好ましくは炭素数１〜３０、より好ましくは炭素数１〜２０、特に好ましくは炭素数１〜１２であり、例えばピリジルオキシ、ピラジルオキシ、ピリミジルオキシ、キノリルオキシなどが挙げられる。
【００５３】
また、アシル基としては、好ましくは炭素数２〜３０、より好ましくは炭素数２〜２０、特に好ましくは炭素数２〜１２であり、例えばアセチル、ベンゾイル、ホルミル、ピバロイルなどが挙げられる。
【００５４】
また、アルコキシカルボニル基としては、好ましくは炭素数２〜３０、より好ましくは炭素数２〜２０、特に好ましくは炭素数２〜１２であり、例えばメトキシカルボニル、エトキシカルボニルなどが挙げられる。
【００５５】
また、アリールオキシカルボニル基としては、好ましくは炭素数７〜３０、より好ましくは炭素数７〜２０、特に好ましくは炭素数７〜１２であり、例えばフェニルオキシカルボニルなどが挙げられる。
【００５６】
また、アシルオキシ基としては、好ましくは炭素数２〜３０、より好ましくは炭素数２〜２０、特に好ましくは炭素数２〜１０であり、例えばアセトキシ、ベンゾイルオキシなどが挙げられる。
【００５７】
また、アシルアミノ基としては、好ましくは炭素数２〜３０、より好ましくは炭素数２〜２０、特に好ましくは炭素数２〜１０であり、例えばアセチルアミノ、ベンゾイルアミノなどが挙げられる。
【００５８】
また、アルコキシカルボニルアミノ基としては、好ましくは炭素数２〜３０、より好ましくは炭素数２〜２０、特に好ましくは炭素数２〜１２であり、例えばメトキシカルボニルアミノなどが挙げられる。
【００５９】
また、アリールオキシカルボニルアミノ基としては、好ましくは炭素数７〜３０、より好ましくは炭素数７〜２０、特に好ましくは炭素数７〜１２であり、例えばフェニルオキシカルボニルアミノなどが挙げられる。
【００６０】
また、スルホニルアミノ基としては、好ましくは炭素数１〜３０、より好ましくは炭素数１〜２０、特に好ましくは炭素数１〜１２であり、例えばメタンスルホニルアミノ、ベンゼンスルホニルアミノなどが挙げられる。
【００６１】
また、スルファモイル基としては、好ましくは炭素数０〜３０、より好ましくは炭素数０〜２０、特に好ましくは炭素数０〜１２であり、例えばスルファモイル、メチルスルファモイル、ジメチルスルファモイル、フェニルスルファモイルなどが挙げられる。
【００６２】
また、カルバモイル基としては、好ましくは炭素数１〜３０、より好ましくは炭素数１〜２０、特に好ましくは炭素数１〜１２であり、例えばカルバモイル、メチルカルバモイル、ジエチルカルバモイル、フェニルカルバモイルなどが挙げられる。
【００６３】
また、アルキルチオ基としては、好ましくは炭素数１〜３０、より好ましくは炭素数１〜２０、特に好ましくは炭素数１〜１２であり、例えばメチルチオ、エチルチオなどが挙げられる。
【００６４】
また、アリールチオ基としては、好ましくは炭素数６〜３０、より好ましくは炭素数６〜２０、特に好ましくは炭素数６〜１２であり、例えばフェニルチオなどが挙げられる。
【００６５】
また、ヘテロ環チオ基としては、好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、２−ベンズチアゾリルチオなどが挙げられる。
【００６６】
また、スルホニル基としては、好ましくは炭素数１〜３０、より好ましくは炭素数１〜２０、特に好ましくは炭素数１〜１２であり、例えばメシル、トシルなどが挙げられる。
【００６７】
また、スルフィニル基としては、好ましくは炭素数１〜３０、より好ましくは炭素数１〜２０、特に好ましくは炭素数１〜１２であり、例えばメタンスルフィニル、ベンゼンスルフィニルなどが挙げられる。
【００６８】
また、ウレイド基としては、好ましくは炭素数１〜３０、より好ましくは炭素数１〜２０、特に好ましくは炭素数１〜１２であり、例えばウレイド、メチルウレイド、フェニルウレイドなどが挙げられる。
【００６９】
また、リン酸アミド基としては、好ましくは炭素数１〜３０、より好ましくは炭素数１〜２０、特に好ましくは炭素数１〜１２であり、例えばジエチルリン酸アミド、フェニルリン酸アミドなどが挙げられる。
【００７０】
また、ハロゲン原子としては、例えばフッ素原子、塩素原子、臭素原子、ヨウ素原子などが挙げられる。
【００７１】
また、シリル基としては、好ましくは炭素数３〜４０、より好ましくは炭素数３〜３０、特に好ましくは炭素数３〜２４であり、例えばトリメチルシリル、トリエチルシリル、トリイソプロピルシリル、ｔｅｒｔ−ブチルジメチルシリル、ｔｅｒｔ−ブチルジフェニルシリル、ジフェニルシリルなどが挙げられる。
【００７２】
また、シリルオキシ基としては、好ましくは炭素数３〜４０、より好ましくは炭素数３〜３０、特に好ましくは炭素数３〜２４であり、例えばトリメチルシリルオキシ、トリエチルシリルオキシ、トリイソプロピルシリルオキシ、ｔｅｒｔ−ブチルジメチルシリルオキシ、ｔｅｒｔ−ブチルジフェニルシリルオキシ、ジフェニルシリルオキシなどが挙げられる。
【００７３】
Ｒ４、Ｒ５として好ましくはアルキル基、アリール基、アルケニル基、アルコキシ基、アシル基、アミノ基、シアノ基、シリル基、若しくはハロゲン原子であり、さらに好ましくはアルキル基、アリール基、アルコキシ基、アミノ基、ハロゲン原子であり、特に好ましくはアルキル基、アリール基、アルコキシ基、ハロゲン原子であり、最も好ましくはアルキル基、アリール基である。
【００７４】
Ｒ４、Ｒ５のアルキル基としては、メチル基、エチル基、ｎ−プロピル基、ｉｓｏ−プロピル基、ｎ−ブチル基、ｔｅｒｔ−ブチル基が好ましく、メチル基、エチル基がより好ましく、メチル基が特に好ましい。
【００７５】
また、Ｒ４、Ｒ５のアリール基としては、フェニル基、ｏ−メチルフェニル基、ｍ−メチルフェニル基、ｐ−メチルフェニル基、ナフチル基、アントラニル基、イミダゾリル基が好ましく、フェニル基、ｏ−メチルフェニル基、ｍ−メチルフェニル基、ｐ−メチルフェニル基がより好ましく、フェニル基が特に好ましい。
【００７６】
また、Ｒ４、Ｒ５のアルケニル基としては、ビニル基、アリル基、１−プロペニル基、１−イソプロペニル基、１−ブテニル基、２−ブテニル基、３−ペンテニル基が好ましく、ビニル基、アリル基、１−プロペニル基がより好ましく、ビニル基、アリル基が特に好ましい。
【００７７】
また、Ｒ４、Ｒ５のアルコキシ基としては、メトキシ基、エトキシ基、ブトキシ基が好ましく、メトキシ基、エトキシ基がより好ましく、メトキシ基が特に好ましい。
【００７８】
また、Ｒ４、Ｒ５のアシル基としてはアセチル基、ベンゾイル基、ホルミル基、ピバロイル基が好ましく、アセチル基、ベンゾイル基がより好ましく、アセチル基が特に好ましい。
【００７９】
また、Ｒ４、Ｒ５のアミノ基としてはジメチルアミノ基、ジエチルアミノ基、ジイソプロピルアミノ基が好ましく、ジメチルアミノ基、ジエチルアミノ基、がより好ましく、ジメチルアミノ基、が特に好ましい。
【００８０】
また、Ｒ４、Ｒ５のアミノ基としてはメチルアミノ基、ジメチルアミノ基、ジエチルアミノ基、ジイソプロピルアミノ基が好ましく、ジメチルアミノ基、ジエチルアミノ基がより好ましく、ジメチルアミノ基が特に好ましい。
【００８１】
また、Ｒ４、Ｒ５のシリル基としてはトリメチルシリル基、トリエチルシリル基、トリイソプロピルシリル基、トリフェニルシリル基が好ましく、トリメチルシリル基、トリエチルシリル基、トリフェニルシリル基がより好ましく、トリメチルシリル基が特に好ましい。
【００８２】
また、Ｒ４、Ｒ５のハロゲン原子としてはヨウ素原子、臭素原子、塩素原子、フッ素原子が好ましく、塩素原子、フッ素原子がより好ましく、フッ素原子が特に好ましい。
【００８３】
フッ素原子を含むＲ１、Ｒ２、Ｒ３の置換基としては特に限定されないが、例えばフッ素原子、フルオロアルキル基、フルオロアルケニル基、フルオロアルキニル基、フルオロアリール基が挙げられる。
【００８４】
ここで、フルオロアルキル基としては、好ましくは炭素数１〜３０、より好ましくは炭素数１〜２０、特に好ましくは炭素数１〜１０であり、例えばフルオロメチル、ジフルオロメチル、トリフルオロメチル、１−フルオロエチル、２−フルオロエチル、１，１−ジフルオロエチル、１，２−ジフルオロエチル、２，２−ジフルオロエチル、１，１，２−トリフルオロエチル、１，２，２−トリフルオロエチル、２，２，２−トリフルオロエチル、１，１，２，２−テトラフルオロエチル、１，２，２，２−テトラフルオロエチル、１，１，２，２，２−ペンタフルオロエチル、１−フルオロ−１−プロピル、２−フルオロ−１−プロピル、３−フルオロ−１−プロピル、１，１−ジフルオロ−１−プロピル、１，２−ジフルオロ−１−プロピル、１，３−ジフルオロ−１−プロピル、２，２−ジフルオロ−１−プロピル、２，３−ジフルオロ−１−プロピル、３，３−ジフルオロ−１−プロピル、１，１，２−トリフルオロ−１−プロピル、１，１，３−トリフルオロ−１−プロピル、１，２，２−トリフルオロ−１−プロピル、１，２，３−トリフルオロ−１−プロピル、１，３，３−トリフルオロ−１−プロピル、２，２，３−トリフルオロ−１−プロピル、２，３，３−トリフルオロ−１−プロピル、３，３，３−トリフルオロ−１−プロピル、１−フルオロ−２−プロピル、２−フルオロ−２−プロピル、１，１−ジフルオロ−２−プロピル、１，２−ジフルオロ−２−プロピル、１，３−ジフルオロ−２−プロピル、１，１，１−トリフルオロ−２−プロピル、１，１、２−トリフルオロ−２−プロピル、１，１，３−トリフルオロ−２−プロピル、１，２，３−トリフルオロ−２−プロピル、１−フルオロシクロヘキシル、２−フルオロシクロヘキシル、３−フルオロシクロヘキシル、４−フルオロシクロヘキシル、１，２−ジフルオロシクロヘキシル、１，３−ジフルオロシクロヘキシル、１，４−ジフルオロシクロヘキシル、２，２−ジフルオロシクロヘキシル、２，３−ジフルオロシクロヘキシル、２，４−ジフルオロシクロヘキシル、２，５−ジフルオロシクロヘキシル、２，６−ジフルオロシクロヘキシル、３，３−ジフルオロシクロヘキシル、３，４−ジフルオロシクロヘキシル、３，５−ジフルオロシクロヘキシル、３，６−ジフルオロシクロヘキシル、４．４−ジフルオロシクロヘキシル、４，５−ジフルオロシクロヘキシル、４，６−ジフルオロシクロヘキシルなどが挙げられる。
【００８５】
また、フルオロアルケニル基としては、好ましくは炭素数２〜３０、より好ましくは炭素数２〜２０、特に好ましくは炭素数２〜１０であり、例えば１−フルオロビニル、２−フルオロビニル、１，２−ジフルオロビニル、２，２−ジフルオロビニル、１，２，２−トリフルオロビニル、１―フルオロアリル、２―フルオロアリル、３―フルオロアリル、１，１―ジフルオロアリル、１，２―ジフルオロアリル、１，３―ジフルオロアリル、２，３―ジフルオロアリル、３，３―ジフルオロアリル、１，１，２―トリフルオロアリル、１，１，３―トリフルオロアリル、１，２，３―トリフルオロアリル、１，３，３―トリフルオロアリル、１−フルオロ−１−プロペニル、２−フルオロ−１−プロペニル、３−フルオロ−１−プロペニル、１，２−ジフルオロ−１−プロペニル、１，３−ジフルオロ−１−プロペニル、２，３−ジフルオロ−１−プロペニル、３，３、−ジフルオロ−１−プロペニル、１，２，３−トリフルオロ−１−プロペニル、３，３，３−トリフルオロ−１−プロペニル、１，２，３，３−テトラフルオロ−１−プロペニル、１，３，３，３−テトラフルオロ−１−プロペニル、２，３，３，３−テトラフルオロ−１−プロペニル、１，２，３，３，３−ペンタフルオロ−１−プロペニル、１−フルオロ−１−イソプロペニル、３−フルオロ−１−イソプロペニル、１，３−ジフルオロ−１−イソプロペニル、３，３−ジフルオロ−１−イソプロペニル、１，１，３−トリフルオロ−１−イソプロペニル、３，３，３−トリフルオロ−１−イソプロペニル、１，１，３，３−テトラフルオロ−１−イソプロペニル、１，３，３，３−テトラフルオロ−１−イソプロペニル、１，１，３，３，３−ペンタフルオロ−１−イソプロペニルなどが挙げられる。
【００８６】
本発明において、フルオロアリル基とは、アリル基のいずれかの炭素上にフッ素原子が１つ結合した置換基を指す。例えば、下記一般式（５）の部分構造を１−フルオロアリル基、一般式（６）の部分構造を２−フルオロアリル基、一般式（７）の部分構造を３−フルオロアリル基とし、フッ素原子が２つ導入されたものはジフルオロアリル基、３つ導入されたものはトリフルオロアリル基と呼ぶ。
【００８７】
【化５】
0005859102.tif 000006
【００８８】
本発明において、フルオロビニル基とは、ビニル基のいずれかの炭素上にフッ素原子が１つ結合した置換基を指す。例えば、下記一般式（８）の部分構造を１−フルオロアリル基、一般式（９）の部分構造を２−フルオロアリル基とし、フッ素原子が２つ導入されたものはジフルオロビニル基、３つ導入されたものはトリフルオロビニル基と呼ぶ。
【００８９】
【化６】
0005859102.tif 000007
【００９０】
また、フルオロアルキニル基としては、好ましくは炭素数３〜３０、より好ましくは炭素数３〜２０、特に好ましくは炭素数３〜１０であり、例えば１−フルオロプロパルギル、３−フルオロプロパルギル、１，１−ジフルオロプロパルギル、１，３−ジフルオロプロパルギル、１，１，３−トリフルオロプロパルギルなどが挙げられる。
【００９１】
また、フルオロアリール基としては、好ましくは炭素数６〜３０、より好ましくは炭素数６〜２０、特に好ましくは炭素数６〜１０であり、例えば２―フルオロフェニル、３―フルオロフェニル、４―フルオロフェニル、２，３―ジフルオロフェニル、２，４―ジフルオロフェニル、２，５―ジフルオロフェニル、２，６―ジフルオロフェニル、３，４―ジフルオロフェニル、３，５―ジフルオロフェニル、３，６―ジフルオロフェニル、２，３，４―トリフルオロフェニル、２，３，５―トリフルオロフェニル、２，３，６―トリフルオロフェニル、２，４，５―トリフルオロフェニル、２，４，６―トリフルオロフェニル、２，５，６―トリフルオロフェニル、３，４，５―トリフルオロフェニル、３，４，６―トリフルオロフェニル、３，５，６―トリフルオロフェニル、２，３，４，５―テトラフルオロフェニル、２，３，４，６―テトラフルオロフェニル、２，３，５，６−テトラフルオロフェニル、２，３，４，５，６―ペンタフルオロフェニルなどが挙げられる。
【００９２】
フッ素原子を含むＲ１、Ｒ２、Ｒ３の置換基としては、好ましくはフッ素原子、フルオロアルキル基、フルオロアルケニル基、フルオロアルキニル基、フルオロアリール基であり、より好ましくはフッ素原子、フルオロアルキル基、フルオロアルケニル基、フルオロアリール基であり、さらに好ましくはフッ素原子、フルオロアルキル基、フルオロアリール基である。
【００９３】
Ｒ１、Ｒ２、Ｒ３のフルオロアルキル基としては、好ましくはフルオロメチル基、ジフルオロメチル基、トリフルオロメチル基、１−フルオロエチル基、２−フルオロエチル基、１，１−ジフルオロエチル基、１，２−ジフルオロエチル基、２，２−ジフルオロエチル基、１，１，２−トリフルオロエチル基、１，２，２−トリフルオロエチル基、２，２，２−トリフルオロエチル基であり、より好ましくはフルオロメチル基、ジフルオロメチル基、トリフルオロメチル基、１，１，２−トリフルオロエチル基、１，２，２−トリフルオロエチル基、２，２，２−トリフルオロエチル基であり、特に好ましくはフルオロメチル基、ジフルオロメチル基、トリフルオロメチル基である。
【００９４】
Ｒ１、Ｒ２、Ｒ３のフルオロアルケニル基として好ましくは１−フルオロビニル、２−フルオロビニル、１，２−ジフルオロビニル、２，２−ジフルオロビニル、１，２，２−トリフルオロビニル、１―フルオロアリル、２―フルオロアリル、３―フルオロアリル、１，１―ジフルオロアリル、１，２―ジフルオロアリル、１，３―ジフルオロアリル、２，３―ジフルオロアリル、３，３―ジフルオロアリル、１，１，２―トリフルオロアリル、１，１，３―トリフルオロアリル、１，２，３―トリフルオロアリル、１，３，３―トリフルオロアリル、１−フルオロ−１−プロペニル、２−フルオロ−１−プロペニル、３−フルオロ−１−プロペニル、１，２−ジフルオロ−１−プロペニル、１，３−ジフルオロ−１−プロペニル、２，３−ジフルオロ−１−プロペニル、３，３−ジフルオロ−１−プロペニル、１，２，３−トリフルオロ−１−プロペニル、３，３，３−トリフルオロ−１−プロペニルであり、より好ましくは１−フルオロビニル、２−フルオロビニル、１，２−ジフルオロビニル、２，２−ジフルオロビニル、１―フルオロアリル、２―フルオロアリル、３―フルオロアリル、１，１―ジフルオロアリル、１，２―ジフルオロアリル、１，３―ジフルオロアリル、２，３―ジフルオロアリル、３，３―ジフルオロアリル、１−フルオロ−１−プロペニル、２−フルオロ−１−プロペニル、３−フルオロ−１−プロペニル、１，２−ジフルオロ−１−プロペニル、１，３−ジフルオロ−１−プロペニル、２，３−ジフルオロ−１−プロペニル、３，３−ジフルオロ−１−プロペニルであり、さらに好ましくは１−フルオロビニル、２−フルオロビニル、１―フルオロアリル、２―フルオロアリル、１−フルオロ−１−プロペニル、２−フルオロ−１−プロペニル、３−フルオロ−１−プロペニルであり、特に好ましくは１−フルオロビニル、２―フルオロアリルである。
【００９５】
Ｒ１、Ｒ２、Ｒ３のフルオロアルキニル基として好ましくは１−フルオロプロパルギル、３−フルオロプロパルギル、１，１−ジフルオロプロパルギル、１，３−ジフルオロプロパルギル、１，１，３−トリフルオロプロパルギルであり、より好ましくは１−フルオロプロパルギル、３−フルオロプロパルギルであり、特に好ましくは３−フルオロプロパルギルである。
【００９６】
Ｒ１、Ｒ２、Ｒ３のフルオロアリール基として好ましくは２―フルオロフェニル、３―フルオロフェニル、４―フルオロフェニル、２，３―ジフルオロフェニル、２，４―ジフルオロフェニル、２，５―ジフルオロフェニル、２，６―ジフルオロフェニル、３，４―ジフルオロフェニル、３，５―ジフルオロフェニル、３，６―ジフルオロフェニル、２，３，４―トリフルオロフェニル、２，３，５―トリフルオロフェニル、２，３，６―トリフルオロフェニル、２，４，５―トリフルオロフェニル、２，４，６―トリフルオロフェニル、２，５，６―トリフルオロフェニル、３，４，５―トリフルオロフェニル、３，４，６―トリフルオロフェニル、３，５，６―トリフルオロフェニルであり、より好ましくは２―フルオロフェニル、３―フルオロフェニル、４―フルオロフェニル、２，３―ジフルオロフェニル、２，４―ジフルオロフェニル、２，５―ジフルオロフェニル、２，６―ジフルオロフェニル、３，４―ジフルオロフェニル、３，５―ジフルオロフェニル、３，６―ジフルオロフェニルであり、さらに好ましくは―フルオロフェニル、３―フルオロフェニル、４―フルオロフェニルであり、特に好ましくは４―フルオロフェニルである。
【００９７】
フッ素原子を含まないＲ１、Ｒ２、Ｒ３の置換基としては特に限定されないが、例えば水素原子、アルキル基、アルケニル基、アルキニル基、アリール基、ヘテロアリール基、アミノ基、アルコキシ基、アリールオキシ基、ヘテロ環基、ヘテロ環オキシ基、アシル基、アルコキシカルボニル基、アリールオキシカルボニル基、アルキルチオ基、ヒドロキシ基、アミノ基、ハロゲン原子、アシル基、アシルオキシ基、アシルアミノ基、アルコキシカルボニルアミノ基、アリールオキシカルボニルアミノ基、スルホニルアミノ基、スルファモイル基、カルバモイル基、アルキルチオ基、アリールチオ基、ヘテロアリールチオ基、スルホニル基、スルフィニル基、ウレイド基、リン酸アミド基、メルカプト基、ハロゲン原子、シアノ基、スルホ基、カルボキシル基、ニトロ基、ヒドロキサム酸基、スルフィノ基、ヒドラジノ基、イミノ基、シリル基、シリルオキシ基が挙げられる。Ｒ１、Ｒ２、Ｒ３で表される置換基の好ましい範囲は、Ｒ４、Ｒ５で表される置換基と同じである。
【００９８】
フッ素原子を含まないＲ１、Ｒ２、Ｒ３としては、好ましくは水素原子、アルキル基、アルケニル基、アルキニル基、アリール基、アリールオキシ基、アルコキシ基、ヒドロキシ基、アミノ基、ヘテロ環基、シリル基であり、より好ましくは水素原子、アルキル基、アルケニル基、アルキニル基、アリール基、アリールオキシ基、アルコキシ基、シリル基であり、さらに好ましくは水素原子、アルキル基、アルケニル基、アリール基、アルコキシ基、シリル基であり、特に好ましくは水素原子、アルキル基、アリール基である。
【００９９】
Ｒ１、Ｒ２、Ｒ３のアルキル基としては、メチル基、エチル基、ｎ−プロピル基、ｉｓｏ−プロピル基、ｎ−ブチル基、ｔｅｒｔ−ブチル基が好ましく、メチル基、エチル基、ｔｅｒｔ−ブチル基がより好ましく、メチル基が特に好ましい。
【０１００】
また、Ｒ１、Ｒ２、Ｒ３のアルケニル基としては、ビニル基、アリル基、１−プロペニル基、１−イソプロペニル基、１−ブテニル基、２−ブテニル基、３−ペンテニル基が好ましく、ビニル基、アリル基、１−プロペニル基がより好ましく、アリル基が特に好ましい。
【０１０１】
また、Ｒ１、Ｒ２、Ｒ３のアルキニル基としては、プロパルギル基、ブチニル基が好ましく、プロパルギル基がより好ましい。
【０１０２】
また、Ｒ１、Ｒ２、Ｒ３のアリール基としては、フェニル基、ｏ−メチルフェニル基、ｍ−メチルフェニル基、ｐ−メチルフェニル基、ナフチル基、アントラニル基、イミダゾリル基が好ましく、フェニル基、ｏ−メチルフェニル基、ｍ−メチルフェニル基、ｐ−メチルフェニル基がより好ましく、フェニル基が特に好ましい。
【０１０３】
また、Ｒ１、Ｒ２、Ｒ３のアリールオキシ基としては、フェニルオキシ基、１−ナフチルオキシ基、２−ナフチルオキシ基が好ましく、フェニルオキシ基がより好ましい。
【０１０４】
また、Ｒ１、Ｒ２、Ｒ３のアルコキシ基としては、メトキシ基、エトキシ基、ブトキシ基、プロポキシ基、２−エチルヘキシロキシ基が好ましく、メトキシ基、エトキシ基がより好ましく、メトキシ基が特に好ましい。
【０１０５】
また、Ｒ１、Ｒ２、Ｒ３のアミノ基としては、アミノ基、メチルアミノ基、ジメチルアミノ基、ジエチルアミノ基、ジベンジルアミノ基、ジフェニルアミノ基、ジトリルアミノ基が好ましく、アミノ基、メチルアミノ基、ジメチルアミノ基がより好ましく、ジメチルアミノ基が特に好ましい。
【０１０６】
また、Ｒ１、Ｒ２、Ｒ３のヘテロ環基としては、イミダゾリル基、ピリジル基、キノリル基、フリル基、チエニル基、ピペリジル基、モルホリノ基、ベンズオキサゾリル基、ベンズイミダゾリル基、ベンズチアゾリル基、カルバゾリル基が好ましく、イミダゾリル基、ピリジル基、フリル基、ベンズオキサゾリル基、ベンズイミダゾリル基、ベンズチアゾリル基、カルバゾリル基がより好ましく、イミダゾリル基、ピリジル基、フリル基、カルバゾリル基がさらに好ましく、イミダゾリル基、ピリジル基、フリル基が特に好ましい。
【０１０７】
また、Ｒ１、Ｒ２、Ｒ３のシリル基としては、トリメチルシリル基、トリエチルシリル基、トリイソプロピルシリル基、ｔｅｒｔ−ブチルジメチルシリル基、ｔｅｒｔ−ブチルジフェニルシリル基、トリフェニルシリル基が好ましく、トリメチルシリル基、トリエチルシリル基、トリフェニルシリル基がより好ましくトリメチルシリル基、トリエチルシリル基がさらに好ましく、トリメチルシリル基が特に好ましい。
【０１０８】
Ｒ１がフッ素原子を含む置換基である場合、Ｒ１上のフッ素原子の数は１〜１０であり、１〜６が好ましく、１〜３がより好ましい。
【０１０９】
Ｒ２がフッ素原子を含む置換基である場合、Ｒ２上のフッ素原子の数は１〜１０であり、１〜６が好ましく、１〜３がより好ましい。
【０１１０】
Ｒ３がフッ素原子を含む置換基である場合、Ｒ３上のフッ素原子の数は１〜１０であり、１〜６が好ましく、１〜３がより好ましい。
【０１１１】
Ｒ１、Ｒ２、Ｒ３の置換基のうち、少なくとも１つ以上の置換基はフッ素原子を少なくとも１つ以上含む。Ｒ１、Ｒ２、Ｒ３の置換基に含まれる、全てのフッ素原子の個数は１〜３０であり、１〜１０が好ましく、１〜６がより好ましく、１〜５がさらに好ましく、１〜３が特に好ましく、１〜２が最も好ましい。
【０１１２】
Ｒ１、Ｒ２、Ｒ３の組み合わせとしては特に限定されないが、例えば、下表１，２の（１０−１）〜（１０−４４）に示す組み合わせが挙げられる。
【０１１３】
Ｒ１、Ｒ２、Ｒ３の組み合わせとして好ましくは、表１，２における（１０−１）〜（１０−３８）に示す組み合わせであり、さらに好ましくは（１０−１）〜（１０−２６）に示す組み合わせであり、より好ましくは（１０−１）〜（１０−１１）に示す組み合わせである。
【０１１４】
【表１】
0005859102.tif 000008
【０１１５】
【表２】
0005859102.tif 000009
【０１１６】
本発明の化合物は、種々の方法で合成することが出来る。例えば、環Ａおよび環Ｂを有する配位子とハロゲンイオンとがイリジウムに配位した化合物を原料とし、これに、少なくとも１つのフッ素原子を有するアセチルアセトン誘導体を塩基存在下で作用させ、配位子交換反応を行うことによって得ることができる。本発明の金属錯体を合成する際の反応溶媒としては、エーテル系溶媒、アルコール系溶媒、ハロゲン系溶媒が好ましく、テトラヒドロフラン、２−エトキシエタノール、２−メトキシエタノール、２−プロパノール、エタノール、ジクロロメタン、クロロホルムがより好ましく、テトラヒドロフラン、２−エトキシエタノール、クロロホルムがさらに好ましく、２−エトキシエタノールが特に好ましい。合成する際の反応温度としては、０℃〜１５０℃が好ましく、２５℃〜１４０℃がより好ましく、５０℃〜１２０℃または沸点５０℃未満の溶媒の場合は２５℃〜溶媒の沸点までの範囲がさらに好ましく、６０℃〜１００℃または沸点６０℃未満の場合は２５℃〜溶媒の沸点までの範囲が特に好ましい。合成する際の反応時間としては、２０分〜２４時間である場合が好ましく、３０分〜１２時間である場合がより好ましく、４０分〜６時間である場合がさらに好ましく、１時間〜４時間である場合が特に好ましい。合成する際に用いる塩基としては、有機塩基、無機塩基いずれでも良く、金属アルコキシド、炭酸塩が好ましく、ナトリウムメトキシド、炭酸ナトリウム、炭酸カリウム、がより好ましく、炭酸ナトリウムがさらに好ましい。
【０１１７】
次に本発明の化合物例を示すが、本発明はこれに限定されない。
【０１１８】
ＡおよびＢからなる部分構造Ｌ１の例を以下に示す。
【０１１９】
【化７】
0005859102.tif 000010
【０１２０】
フッ素原子を有するアセチルアセトナト配位子部分の構造Ｌ２の例を以下に示す。
【０１２１】
【化８】
0005859102.tif 000011
【０１２２】
一般式（１）で表される化合物の、具体的な例として、上記部分構造Ｌ１と部分構造Ｌ２の組み合わせで、以下の表に表す。
【０１２３】
【表３】
0005859102.tif 000012
【０１２４】
【表４】
0005859102.tif 000013
【０１２５】
〔有機電界発光素子用発光材料〕
本発明の有機金属錯体は、有機電界発光素子用発光材料とすることができる。
本発明の有機金属錯体を有機電界発光素子用発光材料として用いた場合、より製造適性があり、色みの良い有機電界発光素子が製造できるため好ましい。
【０１２６】
〔有機電界発光素子用発光材料を含有する発光層〕
本発明は、本発明の有機電界発光素子用発光材料を含む発光層にも関する。本発明の発光層は有機電界発光素子に用いることができる。
本発明の発光層は、ホスト材料、炭化水素材料の少なくとも１つを更に含むことが好ましい。
本発明の前記一般式（１）で表される有機金属錯体を有機電界発光素子用材料として用いることで、より製造適性及び色味に優れた有機電界発光素子を得ることができる。本発明の発光層における有機電界発光素子材料の含有量は発光層中１〜３０質量％であることが好ましく、３〜２０質量％であることがより好ましい。
【０１２７】
〔本発明の有機電界発光素子用発光材料を含有する組成物〕
本発明は前記本発明の有機電界発光素子用発光材料で表される化合物を含有する組成物にも関する。
本発明の組成物における有機電界発光素子用材料の含有量は１〜４０質量％であることが好ましく、５〜２０質量％であることがより好ましい。
本発明の組成物における他に含有しても良い成分としては、有機物でも無機物でもよく、有機物としては、後述するホスト材料、蛍光発光材料、燐光発光材料、炭化水素材料として挙げた材料が適用でき、好ましくはホスト材料、炭化水素材料であり、より好ましくはホスト材料及び一般式（ＶＩ）で表される化合物である。
本発明の組成物におけるホスト材料の含有量は５０〜９５質量％であることが好ましく、７０〜９０質量％であることがより好ましい。
本発明の組成物は蒸着法やスパッタ法等の乾式製膜法、転写法、印刷法等により有機電界発光素子の有機層を形成することができる。
【０１２８】
〔有機電界発光素子〕
本発明の素子について詳細に説明する。
本発明の有機電界発光素子は、基板上に、一対の電極と、該電極間に発光層を含む少なくとも一層の有機層とを有する有機電界発光素子であって、有機層のいずれかの層に一般式（１）で表される化合物を含有する。発光層と陰極の間に一般式（１）で表される化合物を含有する層をさらに有することが好ましい。
【０１２９】
本発明の有機電界発光素子において、発光層及び一般式（１）で表される化合物を含有する層は有機層であり、更に複数の有機層を有していてもよい。
発光素子の性質上、陽極及び陰極のうち少なくとも一方の電極は、透明もしくは半透明であることが好ましい。
図１は、本発明に係る有機電界発光素子の構成の一例を示している。図１に示される本発明に係る有機電界発光素子１０は、支持基板１２上において、陽極４と陰極９との間に発光層６が挟まれている。具体的には、陽極４と陰極９との間に正孔注入層４、正孔輸送層５、発光層６、正孔ブロック層７、及び電子輸送層８がこの順に積層されている。
【０１３０】
＜有機層の構成＞
前記有機層の層構成としては、特に制限はなく、有機電界発光素子の用途、目的に応じて適宜選択することができるが、前記透明電極上に又は前記背面電極上に形成されるのが好ましい。この場合、有機層は、前記透明電極又は前記背面電極上の前面又は一面に形成される。
有機層の形状、大きさ、及び厚み等については、特に制限はなく、目的に応じて適宜選択することができる。
【０１３１】
具体的な層構成として、下記が挙げられるが本発明はこれらの構成に限定されるものではない。
・陽極／正孔輸送層／発光層／電子輸送層／陰極、
・陽極／正孔輸送層／発光層／ブロック層／電子輸送層／陰極、
・陽極／正孔輸送層／発光層／ブロック層／電子輸送層／電子注入層／陰極、
・陽極／正孔注入層／正孔輸送層／発光層／ブロック層／電子輸送層／陰極、
・陽極／正孔注入層／正孔輸送層／発光層／ブロック層／電子輸送層／電子注入層／陰極。
有機電界発光素子の素子構成、基板、陰極及び陽極については、例えば、特開２００８−２７０７３６号公報に詳述されており、該公報に記載の事項を本発明に適用することができる。
【０１３２】
＜基板＞
本発明で使用する基板としては、有機層から発せられる光を散乱又は減衰させない基板であることが好ましい。有機材料の場合には、耐熱性、寸法安定性、耐溶剤性、電気絶縁性、及び加工性に優れていることが好ましい。
＜陽極＞
陽極は、通常、有機層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
＜陰極＞
陰極は、通常、有機層に電子を注入する電極としての機能を有していればよく、その形状、構造、大きさ等については特に制限はなく、発光素子の用途、目的に応じて、公知の電極材料の中から適宜選択することができる。
【０１３３】
基板、陽極、陰極については、特開２００８−２７０７３６号公報の段落番号〔００７０〕〜〔００８９〕に記載の事項を本発明に適用することができる。
【０１３４】
＜有機層＞
本発明における有機層について説明する。
【０１３５】
−有機層の形成−
本発明の有機電界発光素子において、各有機層は、蒸着法やスパッタ法等の乾式製膜法、転写法、印刷法等いずれによっても好適に形成することができる。
【０１３６】
（発光層）
＜発光材料＞
本発明における発光材料は、前記一般式（１）で表される化合物であることが好ましい。
【０１３７】
発光層中の発光材料は、発光層中に一般的に発光層を形成する全化合物質量に対して、０．１質量％〜５０質量％含有されるが、耐久性、外部量子効率の観点から１質量％〜５０質量％含有されることが好ましく、２質量％〜４０質量％含有されることがより好ましい。
【０１３８】
発光層の厚さは、特に限定されるものではないが、通常、２ｎｍ〜５００ｎｍであるのが好ましく、中でも、外部量子効率の観点で、３ｎｍ〜２００ｎｍであるのがより好ましく、５ｎｍ〜１００ｎｍであるのが更に好ましい。
【０１３９】
本発明の素子における発光層は、発光材料のみで構成されていても良く、ホスト材料と発光材料の混合層とした構成でも良い。発光材料は蛍光発光材料でも燐光発光材料であっても良く、ドーパントは一種であっても二種以上であっても良い。ホスト材料は電荷輸送材料であることが好ましい。ホスト材料は一種であっても二種以上であっても良く、例えば、電子輸送性のホスト材料とホール輸送性のホスト材料を混合した構成が挙げられる。さらに、発光層中に電荷輸送性を有さず、発光しない材料を含んでいても良い。本発明の素子における発光層としては、ホスト材料と発光材料として一般式（１）で表される化合物とを用いたものが好ましい。
また、発光層は一層であっても二層以上の多層であってもよい。発光層が複数の場合、一般式（１）で表される化合物を二層以上の発光層に含んでもよい。また、それぞれの発光層が異なる発光色で発光してもよい。
【０１４０】
＜ホスト材料＞
本発明に用いられるホスト材料として、以下の化合物を含有していても良い。例えば、ピロール、インドール、カルバゾール、ＣＢＰ（４，４’−ジ（９−カルバゾイル）ビフェニル）、アザインドール、アザカルバゾール、トリアゾール、オキサゾール、オキサジアゾール、ピラゾール、イミダゾール、チオフェン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、８−キノリノ−ル誘導体の金属錯体やメタルフタロシアニン、ベンゾオキサゾ−ルやベンゾチアゾ−ルを配位子とする金属錯体に代表される各種金属錯体およびそれらの誘導体（置換基や縮環を有していてもよい）等を挙げることができる。
【０１４１】
本発明における発光層において、前記ホスト材料の三重項最低励起エネルギー（Ｔ１エネルギー）が、前記燐光発光材料のＴ１エネルギーより高いことが色純度、発光効率、駆動耐久性の点で好ましい。
【０１４２】
また、本発明におけるホスト化合物の含有量は、特に限定されるものではないが、発光効率、駆動電圧の観点から、発光層を形成する全化合物質量に対して１５質量％以上９９質量％以下であることが好ましい。
【０１４３】
（蛍光発光材料）
本発明に使用できる蛍光発光材料の例としては、例えば、ベンゾオキサゾール誘導体、ベンゾイミダゾール誘導体、ベンゾチアゾール誘導体、スチリルベンゼン誘導体、ポリフェニル誘導体、ジフェニルブタジエン誘導体、テトラフェニルブタジエン誘導体、ナフタルイミド誘導体、クマリン誘導体、縮合芳香族化合物、ペリノン誘導体、オキサジアゾール誘導体、オキサジン誘導体、アルダジン誘導体、ピラリジン誘導体、シクロペンタジエン誘導体、ビススチリルアントラセン誘導体、キナクリドン誘導体、ピロロピリジン誘導体、チアジアゾロピリジン誘導体、シクロペンタジエン誘導体、スチリルアミン誘導体、ジケトピロロピロール誘導体、芳香族ジメチリディン化合物、８−キノリノール誘導体の錯体やピロメテン誘導体の錯体に代表される各種錯体等、ポリチオフェン、ポリフェニレン、ポリフェニレンビニレン等のポリマー化合物、有機シラン誘導体などの化合物等が挙げられる。
【０１４４】
（燐光発光材料）
本発明に使用できる燐光発光材料としては、一般式（１）で表される化合物の他、例えば、ＵＳ６３０３２３８Ｂ１、ＵＳ６０９７１４７、ＷＯ００／５７６７６、ＷＯ００／７０６５５、ＷＯ０１／０８２３０、ＷＯ０１／３９２３４Ａ２、ＷＯ０１／４１５１２Ａ１、ＷＯ０２／０２７１４Ａ２、ＷＯ０２／１５６４５Ａ１、ＷＯ０２／４４１８９Ａ１、ＷＯ０５／１９３７３Ａ２、特開２００１−２４７８５９、特開２００２−３０２６７１、特開２００２−１１７９７８、特開２００３−１３３０７４、特開２００２−２３５０７６、特開２００３−１２３９８２、特開２００２−１７０６８４、ＥＰ１２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９、特開２００４−３５７７９１、特開２００６−２５６９９９、特開２００７−１９４６２、特開２００７−８４６３５、特開２００７−９６２５９等の特許文献に記載の燐光発光化合物などが挙げられ、中でも、更に好ましい発光性ドーパントとしては、Ｉｒ錯体、Ｐｔ錯体、Ｃｕ錯体、Ｒｅ錯体、Ｗ錯体、Ｒｈ錯体、Ｒｕ錯体、Ｐｄ錯体、Ｏｓ錯体、Ｅｕ錯体、Ｔｂ錯体、Ｇｄ錯体、Ｄｙ錯体、及びＣｅ錯体が挙げられる。特に好ましくは、Ｉｒ錯体、Ｐｔ錯体、又はＲｅ錯体であり、中でも金属−炭素結合、金属−窒素結合、金属−酸素結合、金属−硫黄結合の少なくとも一つの配位様式を含むＩｒ錯体、Ｐｔ錯体、又はＲｅ錯体が好ましい。更に、発光効率、駆動耐久性、色度等の観点で、３座以上の多座配位子を含むＩｒ錯体、Ｐｔ錯体、又はＲｅ錯体が特に好ましい。
【０１４５】
燐光発光材料の含有量は、発光層中に、発光層の総質量に対して、０．１質量％以上５０質量％以下の範囲が好ましく、０．２質量％以上５０質量％以下の範囲がより好ましく、０．３質量％以上４０質量％以下の範囲がさらに好ましく、２０質量％以上３０質量％以下の範囲が最も好ましい。
【０１４６】
本発明に用いることのできる燐光発光材料（一般式（１）で表される化合物及び／又は併用する燐光発光材料）の含有量は、発光層の総質量に対して、０．１質量％以上５０質量％以下の範囲が好ましく、１質量％以上４０質量％以下の範囲がより好ましく、５質量％以上３０質量％以下の範囲が最も好ましい。特に５質量％以上３０質量％以下の範囲では、その有機電界発光素子の発光の色度は、燐光発光材料の添加濃度依存性が小さい。
本発明の有機電界発光素子は、上記発光材料（一般式（１）で表される化合物）の少なくとも一種を該発光層の総質量に対して５〜３０質量％含有することが最も好ましい。
【０１４７】
有機電界発光素子は、さらに、炭化水素化合物を含むことが好ましく、発光層に炭化水素化合物を含むことがより好ましい。
また、炭化水素化合物は下記一般式（ＶＩ）で表される化合物であることが好ましい。
一般式（ＶＩ）で表される化合物を発光材料とともに適切に用いることにより、材料分子間の相互作用を適切に制御し、隣接分子間のエネルギーギャップ相互作用を均一にすることで駆動電圧をさらに低下させることが可能となる。
また、有機電界発光素子において用いられる、一般式（ＶＩ）で表される化合物は、化学的な安定性に優れ、素子駆動中における材料の分解等の変質が少なく、当該材料の分解物による、有機電界発光素子の効率低下や素子寿命の低下を防ぐことが出来る。
一般式（ＶＩ）で表される化合物について説明する。
【０１４８】
【化９】
0005859102.tif 000014
【０１４９】
一般式（ＶＩ）中、Ｒ４、Ｒ６、Ｒ８、Ｒ１０、Ｘ４〜Ｘ１５は、それぞれ独立に、水素原子、アルキル基又はアリール基を表す。
【０１５０】
一般式（ＶＩ）の、Ｒ４、Ｒ６、Ｒ８、Ｒ１０、Ｘ４〜Ｘ１５で表されるアルキル基は、アダマンタン構造、アリール構造で置換されていてもよく、炭素数１〜７０が好ましく、炭素数１〜５０がより好ましく、炭素数１〜３０がさらに好ましく、炭素数１〜１０がよりさらに好ましく、炭素数１〜６が特に好ましく、炭素数２〜６の直鎖のアルキル基が最も好ましい。
【０１５１】
一般式（ＶＩ）の、Ｒ４、Ｒ６、Ｒ８、Ｒ１０、Ｘ４〜Ｘ１５で表されるアルキル基としては、例えば、ｎ−Ｃ５０Ｈ１０１基、ｎ−Ｃ３０Ｈ６１基、３−（３，５，７−トリフェニルアダマンタン−１−イル）プロピル基（炭素数３１）、トリチル基（炭素数１９）、３−（アダマンタン−１−イル）プロピル基（炭素数１３）、９−デカリル基（炭素数１０）、ベンジル基（炭素数７）、シクロヘキシル基（炭素数６）、ｎ−ヘキシル基（炭素数６）、ｎ−ペンチル基（炭素数５）、ｎ−ブチル基（炭素数４）、ｎ−プロピル基（炭素数３）、シクロプロピル基（炭素数３）、エチル基（炭素数２）、メチル基（炭素数１）などが挙げられる。
【０１５２】
一般式（ＶＩ）の、Ｒ４、Ｒ６、Ｒ８、Ｒ１０、Ｘ４〜Ｘ１５で表されるアリール基は、アダマンタン構造、アルキル構造で置換されていてもよく、炭素数６〜３０が好ましく、炭素数６〜２０がより好ましく、炭素数６〜１５がさらに好ましく、炭素数６〜１０が特に好ましく、炭素数６が最も好ましい。
【０１５３】
一般式（ＶＩ）の、Ｒ４、Ｒ６、Ｒ８、Ｒ１０、Ｘ４〜Ｘ１５で表されるアリール基としては、例えば、１−ピレニル基（炭素数１６）、９−アントラセニル基（炭素数１４）、１−ナフチル基（炭素数１０）、２−ナフチル基（炭素数１０）、ｐ−ｔ−ブチルフェニル基（炭素数１０）、２−ｍ−キシリル基（炭素数８）、５−ｍ−キシリル基（炭素数８）、ｏ−トリル基（炭素数７）、ｍ−トリル基（炭素数７）、ｐ−トリル基（炭素数７）、フェニル基（炭素数６）などが挙げられる。
【０１５４】
一般式（ＶＩ）のＲ４、Ｒ６、Ｒ８、Ｒ１０は、水素原子であっても、アルキル基であっても、アリール基であってもよいが、前述の高いガラス転移温度が好ましい観点から、少なくともひとつはアリール基であることが好ましく、少なくともふたつはアリール基であることがより好ましく、３ないし４つがアリール基であることが特に好ましい。
【０１５５】
一般式（ＶＩ）の、Ｘ４〜Ｘ１５は、水素原子であっても、アルキル基であっても、アリール基であってもよいが、水素原子、又はアリール基であることが好ましく、水素原子であることが特に好ましい。
【０１５６】
本発明における一般式（ＶＩ）で表される化合物の分子量は、有機電界発光素子を真空蒸着プロセスや溶液塗布プロセスを用いて作成するので、蒸着適性や溶解性の観点から、２０００以下であることが好ましく、１２００以下であることがより好ましく、１０００以下であることが特に好ましい。また、蒸着適性の観点では、分子量が小さすぎると蒸気圧が小さくなり、気相から固相への変化がおきず、有機層を形成することが困難となるので、２５０以上が好ましく、３５０以上がより好ましく、４００以上が特に好ましい。
【０１５７】
一般式（ＶＩ）で表される化合物は、室温（２５℃）において固体であることが好ましく、室温（２５℃）から４０℃の範囲において固体であることがより好ましく、室温（２５℃）から６０℃の範囲において固体であることが特に好ましい。
室温（２５℃）において固体を形成しない一般式（ＶＩ）で表される化合物を用いる場合は、他の材料と組み合わせることにより、常温で固相を形成させることができる。
【０１５８】
一般式（ＶＩ）で表される化合物は、その用途が限定されることはなく、有機層内のいずれの層に含有されてもよい。本発明における一般式（ＶＩ）で表される化合物の導入層としては、後述の発光層、正孔注入層、正孔輸送層、電子輸送層、電子注入層、励起子ブロック層、電荷ブロック層のいずれか、もしくは複数に含有されるのが好ましく、発光層、正孔注入層、正孔輸送層、電子輸送層、電子注入層のいずれか、もしくは複数に含有されるのがより好ましく、発光層、正孔注入層、正孔輸送層のいずれか、もしくは複数に含有されるのが特に好ましく、発光層に含むことが最も好ましい。
【０１５９】
一般式（ＶＩ）で表される化合物を、有機層中で用いる場合は、一般式（ＶＩ）で表される化合物の含量は、電荷輸送性を抑制しない程度の量に制限して用いる必要があり、一般式（ＶＩ）で表される化合物は０．１〜７０質量％含まれることが好ましく、０．１〜３０質量％含まれることがより好ましく、０．１〜２５質量％含まれることが特に好ましい。
また、一般式（ＶＩ）で表される化合物を、複数の有機層に用いる場合はそれぞれの層において、上記の範囲で含有することが好ましい。
【０１６０】
一般式（ＶＩ）で表される化合物は、いずれかの有機層に、一種類のみを含有していてもよく、複数の一般式（ＶＩ）で表される化合物を任意の割合で組み合わせて含有していてもよい。
【０１６１】
一般式（ＶＩ）で表される化合物の具体例を以下に列挙するが、以下に限定されるものではない。
【０１６２】
【化１０】
0005859102.tif 000015
【０１６３】
【化１１】
0005859102.tif 000016
【０１６４】
【化１２】
0005859102.tif 000017
【０１６５】
【化１３】
0005859102.tif 000018
【０１６６】
一般式（ＶＩ）で表される化合物は、アダマンタン、もしくは、ハロゲン化アダマンタンと、ハロゲン化アルキルもしくは、アルキルマグネシウムハライド（グリニヤー試薬）を適当に組み合わせることによって合成できる。例えば、インジウムを用いて、ハロゲン化アダマンタンと、ハロゲン化アルキルをカップリングすることができる（文献１）。また、ハロゲン化アルキルをアルキル銅試薬に変換し、芳香族化合物のグリニヤー試薬とカップリングすることもできる（文献２）。また、ハロゲン化アルキルを、適当なアリールホウ酸とパラジウム触媒を用いてカップリングすることもできる（文献３）。
文献１：Ｔｅｔｒａｈｅｄｒｏｎ Ｌｅｔｔ． ３９， １９９８，９５５７−９５５８．
文献２：Ｔｅｔｒａｈｅｄｒｏｎ Ｌｅｔｔ． ３９， １９９８，２０９５−２０９６．
文献３：Ｊ． Ａｍ．Ｃｈｅｍ． Ｓｏｃ． １２４， ２００２， １３６６２−１３６６３．
【０１６７】
アリール基を有するアダマンタン骨格は、アダマンタン、もしくは、ハロゲン化アダマンタンと、対応するアレーンやアリールハライドを適当に組み合わせることにより合成できる。
【０１６８】
なお、上記に示した製造方法において、定義された置換基が、ある合成方法の条件下で変化するか、または該方法を実施するのに不適切な場合、官能基の保護、脱保護（例えば、プロテクティブ・グループス・イン・オーガニック・シンセシス（ＰｒｏｔｅｃｔｉｖｅＧｒｏｕｐｓ ｉｎ Ｏｒｇａｎｉｃ Ｓｙｎｔｈｅｓｉｓ）、グリーン（Ｔ． Ｗ． Ｇｒｅｅｎｅ）著、ジョン・ワイリー・アンド・サンズ・インコーポレイテッド（ＪｏｈｎＷｉｌｅｙ ＆ Ｓｏｎｓ Ｉｎｃ．）（１９８１年）等）等の手段により容易に製造が可能である。また、必要に応じて適宜置換基導入等の反応工程の順序を変化させることも可能である。
【０１６９】
発光層の厚さは、特に限定されるものではないが、通常、１ｎｍ〜５００ｎｍであるのが好ましく、５ｎｍ〜２００ｎｍであるのがより好ましく、１０ｎｍ〜１００ｎｍであるのが更に好ましい。
【０１７０】
−正孔注入層、正孔輸送層−
正孔注入層、正孔輸送層は、陽極又は陽極側から正孔を受け取り陰極側に輸送する機能を有する層である。
−電子注入層、電子輸送層−
電子注入層、電子輸送層は、陰極又は陰極側から電子を受け取り陽極側に輸送する機能を有する層である。
正孔注入層、正孔輸送層、電子注入層、電子輸送層については、特開２００８−２７０７３６号公報の段落番号〔０１６５〕〜〔０１６７〕に記載の事項を本発明に適用することができる。
【０１７１】
−正孔ブロック層−
正孔ブロック層は、陽極側から発光層に輸送された正孔が、陰極側に通りぬけることを防止する機能を有する層である。本発明において、発光層と陰極側で隣接する有機層として、正孔ブロック層を設けることができる。
正孔ブロック層を構成する有機化合物の例としては、アルミニウム（ＩＩＩ）ビス（２−メチル−８−キノリナト）４−フェニルフェノレート（Ａｌｕｍｉｎｕｍ（ＩＩＩ）ｂｉｓ（２−ｍｅｔｈｙｌ−８−ｑｕｉｎｏｌｉｎａｔｏ）４−ｐｈｅｎｙｌｐｈｅｎｏｌａｔｅ（ＢＡｌｑと略記する））等のアルミニウム錯体、トリアゾール誘導体、２，９−ジメチル−４，７−ジフェニル−１，１０−フェナントロリン（２，９−Ｄｉｍｅｔｈｙｌ−４，７−ｄｉｐｈｅｎｙｌ−１，１０−ｐｈｅｎａｎｔｈｒｏｌｉｎｅ（ＢＣＰと略記する））等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
正孔ブロック層は、上述した材料の一種又は二種以上からなる単層構造であってもよいし、同一組成又は異種組成の複数層からなる多層構造であってもよい。
【０１７２】
−電子ブロック層−
電子ブロック層は、陰極側から発光層に輸送された電子が、陽極側に通りぬけることを防止する機能を有する層である。本発明において、発光層と陽極側で隣接する有機層として、電子ブロック層を設けることができる。
電子ブロック層を構成する有機化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが更に好ましい。
電子ブロック層は、上述した材料の一種又は二種以上からなる単層構造であってもよいし、同一組成又は異種組成の複数層からなる多層構造であってもよい。
【０１７３】
＜保護層＞
本発明において、有機ＥＬ素子全体は、保護層によって保護されていてもよい。
保護層については、特開２００８−２７０７３６号公報の段落番号〔０１６９〕〜〔０１７０〕に記載の事項を本発明に適用することができる。
【０１７４】
＜封止容器＞
本発明の素子は、封止容器を用いて素子全体を封止してもよい。
封止容器については、特開２００８−２７０７３６号公報の段落番号〔０１７１〕に記載の事項を本発明に適用することができる。
【０１７５】
〔成膜方法〕
さらに、本発明は一般式（１）で表される化合物と同一の有機層に用いられる化合物とを同時に加熱することにより昇華させて成膜する成膜方法にも関する。
成膜に際し、一般式（１）で表される化合物と同一の有機層に用いられる化合物とが混合されていることが好ましく、本発明の組成物を用いてもよい。一般式（１）で表される化合物と同一の有機層に用いられる化合物の含有割合は一般式（１）で表される化合物に対して同一の有機層に用いられる化合物が１％〜４５％であることが好ましく、１％〜２５％であることがより好ましい。
加熱の温度は２００℃〜４００℃であることが好ましく、２５０℃〜３２０℃であることがより好ましい。
加熱の時間は０．１時間〜３５０時間であることが好ましく、０．１時間〜１５０時間であることがより好ましい。
本発明の成膜方法によれば高効率、高耐久性、かつ高温駆動時の色変化の少ない発光層膜を容易に作成できるという利点がある。
【０１７６】
（駆動）
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書等に記載の駆動方法を適用することができる。
【０１７７】
本発明の発光素子は、種々の公知の工夫により、光取り出し効率を向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取り出し効率を向上させ、外部量子効率を向上させることが可能である。
【０１７８】
本発明の発光素子の外部量子効率としては、外部量子効率が２０％以上３０％以下であることが好ましい。外部量子効率の数値は２０℃で素子を駆動したときの外部量子効率の最大値、もしくは、２０℃で素子を駆動したときの１００〜３００ｃｄ／ｍ２付近での外部量子効率の値を用いることができる。
【０１７９】
本発明の発光素子は、陽極側から発光を取り出す、いわゆるトップエミッション方式であっても良い。
【０１８０】
本発明における有機ＥＬ素子は、共振器構造を有しても良い。例えば、透明基板上に、屈折率の異なる複数の積層膜よりなる多層膜ミラー、透明または半透明電極、発光層、および金属電極を重ね合わせて有する。発光層で生じた光は多層膜ミラーと金属電極を反射板としてその間で反射を繰り返し共振する。
別の好ましい態様では、透明基板上に、透明または半透明電極と金属電極がそれぞれ反射板として機能して、発光層で生じた光はその間で反射を繰り返し共振する。
共振構造を形成するためには、２つの反射板の有効屈折率、反射板間の各層の屈折率と厚みから決定される光路長を所望の共振波長の得るのに最適な値となるよう調整される。第一の態様の場合の計算式は特開平９−１８０８８３号明細書に記載されている。第２の態様の場合の計算式は特開２００４−１２７７９５号明細書に記載されている。
【０１８１】
（本発明の発光素子の用途）
本発明の発光素子は、発光装置、ピクセル、表示素子、ディスプレイ、バックライト、電子写真、照明光源、記録光源、露光光源、読み取り光源、標識、看板、インテリア、又は光通信等に好適に利用できる。特に、照明装置、表示装置等の発光輝度が高い領域で駆動されるデバイスに好ましく用いられる。
【０１８２】
次に、図２を参照して本発明の発光装置について説明する。
本発明の発光装置は、前記有機電界発光素子を用いてなる。
図２は、本発明の発光装置の一例を概略的に示した断面図である。
図２の発光装置２０は、透明基板（支持基板）２、有機電界発光素子１０、封止容器１１等により構成されている。
【０１８３】
有機電界発光素子１０は、基板２上に、陽極（第一電極）３、有機層１１、陰極（第二電極）９が順次積層されて構成されている。また、陰極９上には、保護層１２が積層されており、さらに、保護層１２上には接着層１４を介して封止容器１６が設けられている。なお、各電極３、９の一部、隔壁、絶縁層等は省略されている。
ここで、接着層１４としては、エポキシ樹脂等の光硬化型接着剤や熱硬化型接着剤を用いることができ、例えば熱硬化性の接着シートを用いることもできる。
【０１８４】
本発明の発光装置の用途は特に制限されるものではなく、例えば、照明装置のほか、テレビ、パーソナルコンピュータ、携帯電話、電子ペーパ等の表示装置とすることができる。
【０１８５】
次に、図３を参照して本発明の照明装置について説明する。
本発明の実施携帯にかかる照明装置４０は、図３に示すように、前述した有機電界発光素子１０と、光散乱部材３０とを備えている。より具体的には、照明装置４０は、有機電界発光素子１０の基板２と光散乱部材３０とが接触するように構成されている。
光散乱部材３０は、光を散乱できるものであれば特に制限されないが、図３においては、透明基板３１に微粒子３２が分散した部材とされている。透明基板３１としては、例えば、ガラス基板を好適に挙げることができる。微粒子３２としては、透明樹脂微粒子を好適に挙げることができる。ガラス基板及び透明樹脂微粒子としては、いずれも公知のものを使用できる。このような照明装置４０は、有機電界発光素子１０からの発光が光散乱部材３０の光入射面３０Ａに入射されると、入射光を光散乱部材３０により散乱させ、散乱光を光出射面３０Ｂから照明光として出射するものである。
【実施例】
【０１８６】
以下に本発明を実施例に基づき詳細に説明するが、本発明の実施の態様はこれらに限定されない。
【０１８７】
合成例１〔金属錯体Ａの合成〕
【０１８８】
【化１４】
0005859102.tif 000019
【０１８９】
３００ｍｌ３つ口フラスコに化合物（５）２．０ｇ、ＣＨ２Ｃｌ２９０ｍｌ、アセチルアセトン１．３８ｍｌを加えた後、ナトリウムメトキシド２８％メタノール溶液２．８ｇを加え、窒素雰囲気下で攪拌しながら加熱還流した。２時間後、反応液を室温まで冷却し、そこに水、２−プロパノールを加え攪拌した後に濾過し、得られた結晶を２−プロパノールで炊き洗いした。室温まで冷却後、濾過して取り出された結晶をヘキサンで洗浄し、乾燥させ、赤色結晶の金属錯体Ａを０．５５ｇ得た。
【０１９０】
合成例２〔金属錯体Ｂの合成〕
【０１９１】
【化１５】
0005859102.tif 000020
【０１９２】
１００ｍｌ３つ口フラスコに化合物（５）１．０ｇ、２−エトキシエタノール２０．６ｍｌ、１，１，１，５，５，５―ヘキサフルオロ−２，４−ペンタンジオン０．２９ｍｌを加えた後、Ｎａ２ＣＯ３を７１９ｍｇ加え、窒素雰囲気下で攪拌しながら加熱還流した。８時間後、反応液を室温まで冷却し、この液を濾過して取り出された結晶を水、２−プロパノール、ヘキサンの順で洗浄し得られた赤色結晶１．００ｇを得た。この結晶を２００ｍｌナスフラスコに移し、そこに２−プロパノール１００ｍｌを入れ、炊き洗いを行い乾燥させ、赤色結晶０．８８ｇを得た。この結晶を０．６５ｇとり、塩化メチレンによるショートカラム精製を行い、得られた赤色溶液にヘキサンを加えた。生じた沈殿生成物を濾過して取出し、乾燥させ、赤褐色結晶の金属錯体Ｂを０．４６ｇ得た。
【０１９３】
合成例３〔金属錯体Ｃの合成〕
【０１９４】
【化１６】
0005859102.tif 000021
【０１９５】
１００ｍｌ３つ口フラスコに化合物（５）３００ｍｇ、２−エトキシエタノール６ｍｌ、１，１，１―トリフルオロ−２，４−ペンタンジオン０．１７ｍｌを加えた後、Ｎａ２ＣＯ３を２１５ｍｇ加え、窒素雰囲気下で攪拌しながら加熱還流した。１時間半後、反応液を室温まで冷却し、そこに水８０ｍｌを加えて２０分間攪拌した。この液を濾過して取り出された結晶を水、２−プロパノール、ヘキサンの順で洗浄し、乾燥させ、金属錯体Ｃを０．２２ｇ得た。
【０１９６】
合成例４〔金属錯体Ｄの合成〕
【０１９７】
【化１７】
0005859102.tif 000022
【０１９８】
１００ｍｌ３つ口フラスコに化合物（５）０．８ｇ、２−エトキシエタノール３３ｍｌ、Ｎａ２ＣＯ３０．５８ｇを加え、１，１，１―トリフルオロ−５，５−ジメチル−２，４−ヘキサンジオン０．１７ｍｌを加えた後、窒素雰囲気下で攪拌しながら５０℃まで加熱した。２０分後、１，１，１―トリフルオロ−５，５−ジメチル−２，４−ヘキサンジオンをさらに０．３ｍｌ加え、さらに１時間攪拌した後、反応液を室温まで冷却した。冷却後の反応液に水６５ｍｌを加えて３分間攪拌した後、この液を濾過して取り出された結晶を水、２−プロパノール、ヘキサンの順で洗浄し、乾燥させ、金属錯体Ｄを０．８９ｇ得た。
【０１９９】
〔蒸着適性の評価〕
真空下（初期圧力０．０１Ｐａ）での示差熱天秤（ＴＧ／ＤＴＡ）による測定により、２５℃から毎分２℃昇温させて、金属錯体の重量が９０％に減少した時点の温度（Ｔ＠−１０ｗｔ％）と、重量減少に変化が見られなくなった時点の金属錯体の残存率を表５に示す。
【０２００】
本発明の金属錯体Ａ〜Ｄを発光材料として用いた。発光材料Ａ〜Ｄの構造を以下に示す。
【０２０１】
【化１８】
0005859102.tif 000023
【０２０２】
【表５】
0005859102.tif 000024
【０２０３】
以上の結果より、本発明の発光材料Ｂ〜Ｄは、比較の発光材料Ａよりも、より低い温度で昇華し、蒸着温度もより低い温度で行えることが示された。
【０２０４】
〔昇華精製適正の評価〕
合成した発光材料Ａ〜Ｄについて、アルゴン雰囲気下（圧力０．０７Ｐａ）で昇華精製を行った。昇華精製後に得られた結晶の重量について、昇華精製前の結晶の重量に対するパーセント比率（昇華精製収率）を表６に示す。
【０２０５】
【表６】
0005859102.tif 000025
【０２０６】
以上の結果より、本発明の発光材料Ｂ〜Ｄは、比較の発光材料Ａよりも、より高い収率で昇華精製を行うことが出来、即ち昇華精製適性が良いということが示された。
【０２０７】
〔発光特性の評価〕
石英基板上に、発光材料と化合物Ａを真空蒸着法により質量比２：９８になるように共蒸着させ、浜松ホトニクス製絶対ＰＬ量子収率測定装置により、３１０ｎｍの励起光を照射した際の、発光スペクトルの最大極大波長と量子収率を表７に示す。
化合物Ａの構造を以下に示す。
【０２０８】
【化１９】
0005859102.tif 000026
【０２０９】
【表７】
0005859102.tif 000027
【０２１０】
以上の結果より、本発明の発光材料Ｂ〜Ｄは、比較の発光材料Ａよりも、より赤色の比視感度にとって好ましい６１０ｎｍに近い発光波長の極大を持つことが示された。また、アセチルアセトナト配位子に含まれるフッ素原子の数も、６よりも３が、量子収率の観点で好ましいことが示されている。
【０２１１】
〔有機ＥＬ素子特性の評価〕
（有機ＥＬ素子の作製）
０．５ｍｍ厚み、２．５ｃｍ角のＩＴＯ膜を有するガラス基板（ジオマテック社製、表面抵抗１０Ω／□）を洗浄容器に入れ、２−プロパノール中で超音波洗浄した後、３０分間ＵＶ−オゾン処理を行った。この透明陽極（ＩＴＯ膜）上に真空蒸着法にて以下の有機層を順次蒸着した。
第１層：化合物Ｂ：膜厚１２０ｎｍ
第２層：化合物Ｃ：膜厚１０ｎｍ
第３層：化合物Ｄと発光材料（質量比８５：１５）：膜厚３０ｎｍ
第４層：化合物Ｄ：膜厚４０ｎｍ
この上に、フッ化リチウム１．０ｎｍ及び金属アルミニウムを１００ｎｍをこの順に蒸着し陰極とした。
得られた積層体を、大気に触れさせること無く、アルゴンガスで置換したグローブボックス内に入れ、ステンレス製の封止缶及び紫外線硬化型の接着剤（ＸＮＲ５５１６ＨＶ、長瀬チバ（株）製）を用いて封止し、有機ＥＬ素子を作成した。
本発明の実施例における蒸着速度は、特に断りのない場合は０．２ｎｍ／秒である。蒸着速度はＵＬＶＡＣ社製水晶振動子成膜コントローラーＣＲＴＭ−９０００を用いて測定した。以下に記載の膜厚も、ＣＲＴＭ−９０００の数値と、Ｄｅｋｔａｋ型触針式膜厚計で測定した膜厚をもとに作成した検量線から算出したものである。
化合物Ｂ，Ｃ，Ｄの構造を以下に示す。
【０２１２】
【化２０】
0005859102.tif 000028
【０２１３】
（有機ＥＬ素子の評価）
金属錯体Ａ，Ｃ，Ｄをそれぞれ用いた素子に対し、１０Ｖの電圧を印加したところ、それぞれの金属錯体に由来する赤色発光を発した。
【０２１４】
本発明の有機金属錯体を用いた有機電界発光素子は、発光装置、表示装置、照明装置に用いることが出来る。発光装置、表示装置、照明装置の場合、本発明の発光素子は色味に優れた赤色発光を発するように設計されているため、有利に利用することができる。
【符号の説明】
【０２１５】
２・・・基板
３・・・陽極
４・・・正孔注入層
５・・・正孔輸送層
６・・・発光層
７・・・正孔ブロック層
８・・・電子輸送層
９・・・陰極
１０・・・有機電界発光素子（有機ＥＬ素子）
１１・・・有機層
１２・・・保護層
１４・・・接着層
１６・・・封止容器
２０・・・発光装置
３０・・・光散乱部材
３０Ａ・・・光入射面
３０Ｂ・・・光出射面
３２・・・微粒子
４０・・・照明装置
【図１】
0005859102.tif 000033
【図２】
0005859102.tif 000034
【図３】
0005859102.tif 000035